СПОСОБ ПОЛУЧЕНИЯ ПОЛИКАРБОНАТНОЙ СМОЛЫ

1. Способ получения поликарбонатной смолы, который является способом непрерывного получения поликарбонатной смолы посредством реакции переэтерификации с использованием дигидроксисоединения и диэфира угольной кислоты в качестве исходного сырья, и отличающийся тем, что
перед использованием реактора, в котором проводят реакцию переэтерификации, внутреннюю температуру и степень вакуума в реакторе устанавливают на уровне заданных значений, при которых проводится реакция переэтерификации, и
после достижения внутренней температуры и степени вакуума в реакторе в диапазоне от -5 до +5% от уровня заданных значений, в реактор подают сырье, чтобы начать реакцию переэтерификации.
2. Способ получения поликарбонатной смолы по п.1, отличающийся тем, что дигидроксисоединение является ароматическим дигидроксисоединением.
3. Способ получения поликарбонатной смолы, который является способом непрерывного получения поликарбонатной смолы посредством реакции переэтерификации между дигидроксисоединением и диэфиром угольной кислоты, отличающийся тем, что перед остановкой реакции переэтерификации непрерывно производят поликарбонатную смолу со средневязкостной молекулярной массой от 10000 до 20000 в течение определенного промежутка времени.
4. Способ получения поликарбонатной смолы по п.3, отличающийся тем, что
дигидроксисоединение является ароматическим дигидроксисоединением, и
после остановки реакции переэтерификации реактор, в котором проводится реакция переэтерификации, промывают расплавленной смесью ароматического дигидроксисоединения и диэфира угольной кислоты.
5. Способ получения поликарбонатной смолы по п.3, отличающийся тем, что
после остановки реакции переэтерификации реактор, в котором проводится реакция переэтерификации, промывают расплавленной смесью ароматического дигидроксисоединения и диэфира угольной кислоты, после чего реактор дополнительно промывают ароматическим моногидроксисоединением.
6. Способ получения поликарбонатной смолы по п.4 или 5, отличающийся тем, что перед промывкой реактора расплавленный реагент отводят из реактора.
7. Способ получения ароматической поликарбонатной смолы, который является способом непрерывного получения ароматической поликарбонатной смолы посредством реакции переэтерификации с использованием ароматического дигидроксисоединения и диэфира угольной кислоты в качестве исходного сырья, отличающийся тем, что
перед остановкой реакции переэтерификации непрерывно производят ароматическую поликарбонатную смолу со средневязкостной молекулярной массой от 10000 до 20000 в течение определенного промежутка времени;
после остановки реакции переэтерификации реактор, в котором проводится реакция переэтерификации, промывают расплавленной смесью ароматического дигидроксисоединения и диэфира угольной кислоты;
прежде чем снова начать реакцию переэтерификации, внутреннюю температуру и степень вакуума в реакторе устанавливают на уровне заданных значений, при которых проводят реакцию переэтерификации; и
после достижения внутренней температуры и степени вакуума в реакторе в диапазоне от -5 до +5% от уровня заданных значений, в реактор подают сырье, чтобы начать реакцию переэтерификации.